Procédé de préparation d'un adsorbant pour ion fluorure, comprenant : acquérir un premier mélange contenant un matériau d'anode en graphite provenant d'une batterie lithium-ion, et effectuer une lixiviation acide humide sur le premier mélange pour obtenir un résidu lessivé contenant le matériau d'anode en graphite ; griller le résidu lessivé dans un environnement alcalin pour obtenir un résidu grillé ; préparer le résidu grillé et un deuxième mélange en une barbotine, et effectuer une précipitation de métal dans un environnement alcalin, le deuxième mélange contenant un sel de manganèse, un sel d'aluminium et un méta-aluminate ; faire vieillir et filtrer la suspension, laver un gâteau de filtration jusqu'à ce que l'eau après lavage du gâteau de filtration soit neutre, et sécher pour obtenir un composite hydroxyde métallique-carbone ; et griller le composite hydroxyde métallique-carbone. Procédé de préparation de l'adsorbant pour ion fluorure selon la revendication 1, l'étape consistant à acquérir le premier mélange contenant le matériau d'anode constitué de graphite provenant de la batterie lithium-ion, et à effectuer une lixiviation acide humide sur le premier mélange pour obtenir le matériau lixivié. le résidu contenant le matériau anodique du graphite comprenant : décharger la batterie lithium-ion, pyrolyser la batterie lithium-ion à basse température, et broyer et cribler pour obtenir le premier mélange contenant le matériau d'anode constitué de graphite ; et ajouter de l'eau au premier mélange pour la mise en suspension, ajouter une solution d'acide sulfurique et une solution de H 2 O 2 pour une lixiviation acide humide, et filtrer pour obtenir le résidu lessivé. Procédé de préparation de l'adsorbant pour ion fluorure selon la revendication 2, un rapport massique liquide/solide de la suspension préparée en ajoutant de l'eau au premier mélange étant de 1 : (1 à 1,5), et une valeur de pH étant maintenue entre 0,5 et 1 pendant la lixiviation acide humide. Procédé de préparation de l'adsorbant pour ion fluorure selon la revendication 1, l'étape de grillage du résidu lessivé en milieu alcalin pour obtenir le résidu grillé comprenant : mélanger le résidu lessivé avec NaOH, griller et laver un produit grillé avec de l'eau ; et mélanger et broyer une source d'azote et le produit grillé après lavage à l'eau, et griller pour obtenir le résidu grillé. Procédé de préparation de l'adsorbant pour ion fluorure selon la revendication 4, la source d'azote étant la mélamine, et le rapport massique de la source d'azote au produit grillé après lavage à l'eau étant (0,05 à 0,15) : 1. Procédé de préparation de l'adsorbant pour ion fluorure selon la revendication 1, l'étape de préparation du résidu grillé et du deuxième mélange dans la barbotine, et de réalisation de la précipitation des métaux en milieu alcalin comprenant : préparer le résidu grillé et l'eau dans une suspension de résidu grillé, ajouter le deuxième mélange à la suspension de résidu grillé et agiter ; et ajouter une solution de NaOH pendant l'agitation pour précipiter le métal afin d'obtenir une suspension brune grisâtre. Procédé de préparation de l'adsorbant pour ion fluorure selon la revendication 1, l'étape de vieillissement et de filtration de la suspension, et de lavage du gâteau de filtration jusqu'à ce que l'eau après lavage du gâteau de filtration soit neutre comprenant : faire vieillir la suspension entre 60 °C et 90 °C pendant 1 à 5 heures, filtrer et laver le gâteau de filtration jusqu'à ce que l'eau après lavage du gâteau de filtration soit neutre. Procédé de préparation de l'adsorbant pour ion fluorure selon la revendication 1, l'étape de grillage du composite hydroxyde métallique-carbone comprenant : griller le composite hydroxyde métallique-carbone dans une atmosphère enrichie en air ou en oxygène entre 300 °C et 600 °C pendant 0,5 à 4 heures. Procédé de préparation de l'adsorbant pour ion fluorure selon la revendication 1, le deuxième mélange contenant en outre du carbonate de sodium et du chlorure de zinc, de sorte qu'une couche de revêtement de carbonate de zinc soit formée sur une surface du composite hydroxyde métallique-carbone obtenu après séchage ; et l' étape de grillage du composite hydroxyde métallique-carbone comprenant : mélanger le composite hydroxyde métallique-carbone comportant la couche de revêtement de carbonate de zinc avec un matériau liant, et griller. Procédé de préparation de l'adsorbant pour ion fluorure selon la revendication 1, le sel de manganèse dans le deuxième mélange comprenant un ou plusieurs parmi le sulfate de manganèse, le chlorure de manganèse, l'oxalate de manganèse et le nitrate de manganèse.